(57)【要約】【課題】画像保護層中の紫外線吸収剤の剥離層への拡散及び移行を防止する。【解決手段】基材フィルム２上に、少なくとも紫外線吸収剤が含有された熱転写性の画像保護層３が非転写性の剥離層４を介して設けられ、熱転写時に画像保護層３を基材フィルム２から剥離する剥離層４に、紫外線吸収性を有するポリマを含有させる。【選択図】図１
2008126640.tif 000002
【特許請求の範囲】
【請求項１】
基材フィルム上に、少なくとも紫外線吸収剤が含有された熱転写性の画像保護層が非転写性の剥離層を介して設けられ、熱転写時に上記画像保護層が上記基材フィルムから上記剥離層を介して剥離して、被保護画像上に熱転写される転写型画像保護フィルムにおいて、
上記剥離層には、紫外線吸収性を有するポリマが含有されていることを特徴とする転写型画像保護フィルム。
【請求項２】
上記紫外線吸収性を有するポリマは、ベンゾトリアゾール骨格を有することを特徴とする請求項１記載の転写型画像保護フィルム。
【請求項３】
上記画像保護層に含有されている紫外線吸収剤は、ベンゾトリアゾール骨格を有することを特徴とする請求項１記載の転写型画像保護フィルム。
【発明の詳細な説明】
【技術分野】
【０００１】
本発明は、印画紙に形成された被保護画像を保護する熱転写可能な透明な画像保護層が剥離層を介して基材フィルム上に形成され、剥離層によって画像保護層を基材フィルムから剥離して、被保護画像上に画像保護層を熱転写させる転写型画像保護フィルムに関する。
【背景技術】
【０００２】
画像保護層で保護される被保護画像（以下、単に画像という。）を形成する方法には、液体状のインクを印画紙上に吐出して画像を形成するインクジェット記録方式や、インクリボンに設けられたインク層の昇華性染料又は熱拡散性染料を印画紙上に熱転写して画像を形成する昇華型熱転写方式等がある。インクジェット記録方式や昇華型熱転写方式等の各種プリント方式では、銀塩写真画質並みの印画物が得られるようになってきている。
【０００３】
特に昇華型熱転写方式は、インクを吐出して画像を形成するインクジェット記録方式等の他方式と比較して、高い解像度が得られることから銀塩写真の代替として期待されている。この昇華型熱転写方式では、得られた画像の保存安定性を銀塩写真並みの保存安定性に近づけるために、画像が形成された印画紙上に、画像を保護する透明フィルムをラミネートすることが従来から行われている。
【０００４】
透明フィルムを画像上にラミネートする方法としては、種々の方法がある。例えば、画像を形成するインク層が設けられたインクリボンとは別に、基材フィルム上に熱可塑性樹脂からなる画像保護層（透明フィルム）が設けられた転写型画像保護フィルムを用意し、この転写型画像保護フィルムの画像保護層（透明フィルム）を画像上に熱転写する方法がある（例えば、特許文献１〜特許文献３参照。）。
【０００５】
また、転写型画像保護フィルムとしては、インクリボンの一部に一体的に設けられたものもある。インクリボンと一体になっている転写型画像保護フィルムは、インクリボンに設けられたインク層で画像形成後、連続して、画像上に画像保護層をセルフラミネートする。すなわち、この転写型画像保護フィルムを用いた場合には、インクリボンと転写型画像保護フィルムとが別体となっている場合と比べて、画像形成後にインクリボンと転写型画像保護フィルムとを取り替えることなく、プリンタ装置内で、画像形成後に続けて画像保護層を画像上に容易にラミネートすることができる。
【０００６】
この転写型画像保護フィルムは、インクリボンと別体に設けた場合でも、インクリボンと一体に設けた場合でも、画像保護層の熱転写性を向上させるため、例えば樹脂フィルムからなる基材フィルムの一方の面上に、非転写性の剥離層を介して、画像保護層が形成されている。このような転写型画像保護フィルムでは、プリンタ装置に備わるサーマルヘッドや熱ローラ等で基材フィルムの他方の面側から画像保護層を加熱することにより、画像保護層を剥離層との界面でスムーズに剥離させ、画像保護層を画像上に熱転写する。このように、転写型画像保護フィルムでは、基材フィルム上に予め非転写性の剥離層を設けることで、スムーズに画像保護層を画像上に熱転写させることができる。
【０００７】
このような転写型画像保護フィルムでは、画像の耐光性を良好にし、画像の保存安定性を向上させるため、通常、画像保護層に紫外線吸収剤等が添加されている（例えば、特許文献２及び特許文献３参照。）。
【０００８】
しかしながら、この転写型画像保護フィルムでは、画像保護層を画像上に熱転写する際に、画像保護層に含有させた紫外線吸収剤が隣接する剥離層に拡散し、移行してしまう場合がある。これは、画像保護層には、紫外線吸収剤が含有されており、隣接する剥離層には、紫外線吸収剤が含有されていないため、画像保護層と剥離層との間で紫外線吸収剤の濃度を平衡にしようとするため、紫外線吸収剤が画像保護層から剥離層に拡散し、移行してしまうからである。
【０００９】
このため、転写型画像保護フィルムでは、画像保護層中の紫外線吸収剤が剥離層に拡散し、移行してしまうと、画像保護層中の紫外線吸収剤の濃度が低下するため、画像上に熱転写された画像保護層の耐光性能が低下するといった問題が生じる。
【００１０】
この転写型画像保護フィルムでは、剥離層にも紫外線吸収剤を含有させることで、紫外線吸収剤が拡散し、移行することを防止できるが、例えば紫外線吸収剤の場合、分子量が３００前後であり、低分子量であるため、剥離層に入れると、剥離層のガラス転移温度（Ｔｇ）が低くなり、剥離層が可塑化してしまう。転写型画像保護フィルムでは、剥離層が可塑化すると、剥離層から画像保護層が剥離しにくくなり、画像保護層を印画紙上の熱転写する際に、剥離音や剥離線が発生してしまう。このため、このような転写型画像保護フィルムでは、画像保護層から剥離層に紫外線吸収剤が拡散し、移行することを防止するため、剥離層に紫外線吸収剤を含有させた場合、剥離音や剥離線が生じないようにするため、設計が制限されてしまう。
【００１１】
【特許文献１】特開昭６０−２０４３９７号公報
【特許文献２】特開昭５９−８５７９３号公報
【特許文献３】特開昭５９−７６２９８号公報
【発明の開示】
【発明が解決しようとする課題】
【００１２】
そこで、本発明は、画像保護層中の紫外線吸収剤が基材フィルムと画像保護層との間に設けた剥離層に拡散し、移行して、画像保護層中の紫外線吸収剤の濃度が低下することを防止することができる転写型画像保護フィルムを提供することを目的とする。
【課題を解決するための手段】
【００１３】
上述した目的を達成する本発明に係る画像転写型保護フィルムは、基材フィルム上に、少なくとも紫外線吸収剤が含有された熱転写性の画像保護層が非転写性の剥離層を介して設けられ、熱転写時に上記画像保護層が基材フィルムから剥離層によって剥離して、被保護画像上に熱転写されるものであり、剥離層には、紫外線吸収性を有するポリマが含有されていることを特徴とする。
【発明の効果】
【００１４】
本発明では、少なくとも紫外線吸収剤が含有されている画像保護層と隣接する剥離層に、紫外線吸収性を有するポリマが含有されていることによって、剥離層が可塑化することなく、画像保護層の剥離性が良好なまま、画像保護層から剥離層に紫外線吸収剤が拡散し、移行することを防止できる。
【発明を実施するための最良の形態】
【００１５】
以下、本発明を適用した転写型画像保護フィルムについて図面を参照して詳細に説明する。転写型画像保護フィルムは、熱転写型プリンタ装置に備わるサーマルヘッドや熱ローラにより、熱転写型インクリボンのインク層が印画紙に熱転写されて形成した画像を保護する画像保護層を有する。具体的に、図１に示す転写型画像保護フィルム１は、図１に示すように、熱転写型インクリボンとは別に形成され、基材フィルム２上に、画像を保護する画像保護層３が剥離層４を介して形成され、画像保護層３上には画像保護層３と画像が印画された印画紙との間の接着性を向上させる接着層５が形成されている。
【００１６】
この転写型画像保護フィルム１は、画像を保護する際、熱転写型プリンタ装置のサーマルヘッド等で基材フィルム２の剥離層４等が形成された面とは反対側の面から熱転写性を有する画像保護層３が加熱されることによって、画像保護層３を剥離層４との界面で剥離させ、画像保護層３及びこの画像保護層３上に設けられた接着層５を画像上に熱転写させ、接着層５により画像が印画された印画紙に画像保護層３が貼り合わされる。
【００１７】
転写型画像保護フィルム１の基材フィルム２には、従来公知の各種基材フィルムを用いることができる。基材フィルム２としては、例えば、ポリエステルフィルム、ポリスチレンフィルム、ポリプロピレンフィルム、ポリエチレンフィルム、ポリカーボネートフィルム、ポリイミドフィルム、アラミドフィルム等が挙げられる。基材フィルム２の厚みは、特に限定はなく、通常３〜１０μｍ厚である。
【００１８】
基材フィルム２上に設けられる画像保護層３は、剥離層４から剥離し、画像が印画された印画紙に熱転写され、画像を光等から保護する。この画像保護層３は、主として熱可塑性樹脂から構成されている。熱可塑性樹脂としては、画像が形成された印画紙に加熱加圧により良好に接着する樹脂を使用することが好ましく、例えば、セルロースアセテートブチレート、塩化ビニル-酢酸ビニル共重合体、ポリビニルブチラール樹脂、ポリエステル樹脂等が挙げられる。
【００１９】
画像保護層３は、画像の耐光性を向上させるために、画像保護層全体に対して、1重量％〜７０重量％の紫外線吸収剤を含有させる。紫外線吸収剤としては、ベンゾトリアゾール骨格を有する紫外線吸収剤やベンゾフェノン骨格を有する紫外線吸収剤等が挙げられる。また、必要に応じて、帯電防止剤等の公知の添加剤を配合することができる。さらに、必要に応じて、離型用フィラーやシリコーン樹脂等の各種離型剤を加えても良い。画像保護層３は、熱可塑性樹脂に、紫外線吸収剤等を配合した組成を溶剤に溶解、又は分散させて得た塗料を、基材フィルム２上に塗布し乾燥することにより形成される。
【００２０】
この画像保護層３の厚さは、熱可塑性樹脂の種類、所望の接着力の程度、熱転写時のエッジ切れ（尾引き）等に応じて定めることができるが、通常は印画紙への転写性から０．５μｍ〜１０μｍ程度とすることが好ましい。
【００２１】
基材フィルム２と画像保護層３との間に介在する剥離層４は、非転写性であり、画像保護層３を印画紙上に熱転写する際に、基材フィルム２から画像保護層３を剥離しやすくする。この剥離層４は、公知の転写型画像保護フィルムにおいて用いられる例えば、ポリビニルアセタール系の熱可塑性樹脂等で形成された剥離層に、樹脂として紫外線吸収性を有するポリマ（以下、紫外線吸収ポリマ）が含有されてなる。紫外線吸収ポリマとしては、例えば、ベンゾトリアゾールと、スチレンやメタクリル酸エステル、アクリロニトリル等とをグラフト重合させたものが挙げられる。なお、剥離層４には、紫外線吸収ポリマの他に、同時に紫外線吸収性のないポリマや紫外線吸収剤を配合してもよい。
【００２２】
この剥離層４では、紫外線吸収ポリマが含有されていることによって、画像保護層３との間で、紫外線吸収剤の濃度を平衡するために画像保護層３から紫外線吸収剤が拡散し、移行することを防止できる。画像保護層３では、剥離層４への紫外線吸収剤が拡散、移行することを防止できるため、紫外線吸収剤の濃度が低下することを防止できる。また、この剥離層４では、低分子量の紫外線吸収剤が含有されているのではなく、紫外線吸収剤よりも分子量が大きい紫外線吸収ポリマが含有されていることによって、ガラス転移温度（Ｔｇ）が低下せず、可塑化することを防止できる。このため、この剥離層４では、画像保護層３の剥離性を良好な状態で維持したまま、画像保護層３から紫外線吸収剤が拡散し、移行することを防止できる。
【００２３】
紫外線吸収ポリマの含有量は、剥離層４全体に対して５重量％〜８０重量％であり、剥離層４を構成する熱可塑性樹脂１００重量部に対して、２０重量部〜８０重量部とすることが好ましい。紫外線吸収ポリマの含有量を剥離層４全体に対して５重量％〜８０重量％とし、熱可塑性樹脂１００重量部に対して、２０重量部〜８０重量部とすることによって、画像保護層３との剥離性能を低下させることなく、紫外線吸収剤の拡散、移行を防止することができる。
【００２４】
また、この剥離層４の厚さは、特に制限はないが、一般には０．１μｍ〜１．０μｍ程度とすること好ましい。
【００２５】
画像保護層３上に設けられた接着層５は、画像保護層３が印画紙上に熱転写された際に、画像保護層３と印画紙との間に介在し、印画紙に対する画像保護層３の接着性を向上させる。接着層５は、セルロース系樹脂から構成されている。この接着層５には、画像保護層３と同様に、画像を光等から保護するため、紫外線吸収剤が含有されていてもよい。接着層５に紫外線吸収剤を含有させた場合にも、剥離層４に紫外線吸収ポリマが含有されているため、接着層５から画像保護層３を介して、剥離層４に紫外線吸収剤が拡散し、移行することを防止できる。これにより、接着層５では、紫外線吸収剤を含有させた場合に、これらの濃度が低下することを防止できる。また、接着層５には、必要に応じて、離型用フィラーやシリコーン樹脂等の各種離型剤を加えても良い。
【００２６】
このような転写型画像保護フィルム１の製造方法は、先ず、基材フィルム２上に、熱可塑性樹脂や紫外線吸収ポリマ等で構成された剥離層４用の塗料を作製し、この塗料を公知の塗布方法により塗布し、乾燥して剥離層４を形成する。次に、剥離層４上に、熱可塑性樹脂と紫外線吸収剤等で構成された画像保護層３用の塗料を作製し、この塗料を公知の塗布方法により塗布し、乾燥して画像保護層３を形成する。次に、画像保護層３上に、接着層５用の塗料を作製し、この塗料を公知の塗布方法により塗布し、乾燥して接着層５を形成することにより、転写型画像保護フィルム１を作製することができる。
【００２７】
以上のようにして得られた転写型画像保護フィルム１は、熱転写型プリンタ装置のサーマルヘッド等で基材フィルム２の剥離層４等が形成された面とは反対側の面から熱転写性を有する画像保護層３が加熱されることによって、画像保護層３が剥離層４との界面で剥離し、画像保護層３及び接着層５が画像上に熱転写され、接着層５により画像が印画された印画紙に画像保護層３が貼り合わされ、画像を画像保護層３で保護する。
【００２８】
この転写型画像保護フィルム１は、剥離層４に紫外線吸収ポリマを含有することによって、剥離層４が可塑化することなく、画像保護層３の剥離性が良好な状態のまま、画像保護層３中に含有されている紫外線吸収剤が隣接する剥離層４に拡散し、移行することを防止できる。これにより、この転写型画像保護フィルム１では、画像保護層３の紫外線吸収剤の濃度が低下することを防止できるため、画像保護層３の耐光性が良好となり、画像保存性が向上する。
【００２９】
更に、この転写型画像保護フィルム１では、接着層５に紫外線吸収剤が含有させた場合にも、接着層５から紫外線吸収剤が剥離層４に拡散し、移行することを防止できるので、接着層５の紫外線吸収剤が濃度が形成することを防止でき、更に画像保護性が向上する。
【００３０】
なお、転写型画像保護フィルム１では、画像保護層３に紫外線吸収剤を含有させることに加えて、更に光安定剤を加える場合があり、このような場合に、剥離層４に紫外線吸収ポリマに加えて、光安定剤や光安定剤を骨格に有するポリマを含有させることで、画像保護層３から紫外線吸収剤だけではなく、光安定剤も剥離層４に拡散、移行することを防止できる。
【００３１】
なお、転写型画像保護フィルム１では、基材フィルム２の画像保護層３や剥離層４が形成されている面とは反対側の面に、必要に応じて、画像保護層３の熱転写時に、サーマルヘッドや熱ローラとの融着を防ぎ、走行性を向上させる目的で、耐熱滑性層を設けてもよい。耐熱滑性層は、ポリビニルアセタール系樹脂の耐熱性樹脂、酢酸セルロース、エポキシ樹脂等の高軟化点樹脂で形成される。また、耐熱滑性層には、シリコーンオイル、ワックス、脂肪酸アミド、リン酸エステル等の滑剤を塗布したり添加したりしてもよく、フィラーを添加してもよい。また、耐熱滑性層には、熱転写型プリンタ装置内での走行性や貼り付きをより防止するために、各種の潤滑剤や帯電防止剤を添加してもよい。このような耐熱滑性層は、基材フィルム２上に、耐熱性樹脂等から構成される塗料を公知の塗布方法により塗布し、乾燥することにより形成される。
【００３２】
次に、本発明を適用した転写型保護フィルムの他の例について説明する。図２及び図３に示す転写型画像保護フィルム１０は、画像を形成する熱転写型インクリボン１１の一部に一体的に形成することができる。
【００３３】
図２に示すように、転写型画像保護フィルム１０が一体に形成されている熱転写型インクリボン１１は、基材フィルム１２の一方の面に、例えばイエロー（Ｙ）、マゼンタ（Ｍ）、シアン（Ｃ）の各色のインク層１３Ｙ，１３Ｍ，１３Ｃ、及び転写型画像保護フィルム１０が一定の間隔をもって面順次に繰り返し形成されている。
【００３４】
転写型画像保護フィルム１０は、上述した転写型画像保護フィルム１と同様の構成からなり、基材フィルム１２上に、画像保護層１４が剥離層１５を介して形成され、画像保護層１４上に接着層１６が形成されている。なお、転写型画像保護フィルム１０の画像保護層１４、剥離層１５、接着層１６は、上述した転写型画像保護フィルム１の画像保護層３、剥離層４、接着層５と同様の構成からなるため、詳細な説明を省略する。
【００３５】
また、この熱転写型インクリボン１１には、一枚の画像を印画し、画像上に画像保護層１４を熱転写して一枚の画像を印刷するのに必要なイエローのインク層１３Ｙ、マゼンタのインク層１３Ｍ、シアンのインク層１３Ｃ、転写型画像保護フィルム１０を一組とし、組毎に分けるセンサーマーク１７がイエローのインク層１３Ｙと転写型画像保護フィルム１０との間に設けられている。
【００３６】
画像を形成するインク層１３は、昇華熱転写記録用インク層又は熱溶融型熱転写記録用インク層のいずれでもよく、それぞれ公知のインクリボンのインク層と同様の構成とすることができる。例えば、昇華型熱転写記録用のインク層とする場合には、メチルセルロース、エチルセルロース、ヒドロキシエチルセルロース、ヒドロキシプロピルセルロース、酢酸セルロース等のセルロース系樹脂、ポリビニルアルコール、ポリビニルブチラール、ポリビニルアセトアセタール、ポリ酢酸ビニル、ポリスチレン等のビニル系樹脂、その他各種ウレタン樹脂等に昇華性又は熱拡散性染料を分散させた構成からなる。
【００３７】
なお、熱転写型インクリボン１１では、基材フィルム１２上に、イエローのインク層１３Ｙ、マゼンタのインク層１３Ｍ、シアンのインク層１３Ｃの各色のインク層を面順次に形成した例を示したが、さらにブラック等のインク層を形成してもよく、任意の単一色のみのインク層を形成してもよい。
【００３８】
また、熱転写型インクリボン１１では、昇華型熱転写記録を行う場合に、印画紙に染料受容層が形成されていなくても良好に画像を形成することができるように、インク層１３の熱転写に先立って、印画紙に染料受容層を転写する場合があり、このような場合のために、インク層１３と同一面側に熱転写性の公知の染料受容層を形成してもよい。このような熱転写型インクリボン１１では、熱転写型プリンタ装置内を走行させた際に、リボンの走行方向の上流側に位置するように、基材フィルム１２のインク層１３が設けられている同一面上にインク層１３に並設して公知の染料受容層を形成する。これにより、熱転写型インクリボン１１は、インク層１３が印画紙上に熱転写される前に染料受容層を印画紙上に熱転写することができる。
【００３９】
染料受容層としては、染着性のよい熱可塑性樹脂、熱硬化性樹脂、ＵＶ硬化樹脂等を使用できる。例えば、ポリエステル系樹脂、セルロースエステル系樹脂、ポリカーボネート系樹脂、ポリ塩化ビニル系樹脂、ポリ酢酸ビニル樹脂、ポリアミド樹脂、ポリ塩化ビニル樹脂、ポリスチレン樹脂、スチレンアクリレート樹脂、ポリウレタン樹脂、ポリアミド樹脂、尿素樹脂、その他上記の共重合体等が挙げられる。
【００４０】
また、イエロー、マゼンタ、シアンのインク層１３に含有させる染料としては、従来公知の染料を使用できる。イエロー染料としては、例えばアゾ系染料、メチン系染料、スチリル系染料、ピリドン・アゾ系染料等が挙げられる。また、マゼンタ染料としては、アゾ系染料、アントラキノン系染料、スチリル系染料、複素環系アゾ染料等が挙げられる。シアン系染料としては、インドアニリン系染料、アントラキノン系染料、キノフタロン系染料、複素環系アゾ染料等が挙げられる。
【００４１】
このような熱転写型インクリボン１１は、特に限定されないが、先ず、基材フィルム１２の一方の面にイエロー、マゼンタ、シアンの各色の染料及び樹脂を溶媒に溶解又は分散させて得られたインク層１３用の塗料を公知の塗工方法で塗工し、乾燥させてインク層１３Ｙ、１３Ｍ、１３Ｃを面順次に形成する。次に、基材フィルム１２のインク層１３が形成された同一面上に、熱可塑性樹脂や紫外線吸収ポリマ等で構成された剥離層１５用の塗料を公知の塗布方法により塗布し、乾燥して剥離層１５を形成する。次に、剥離層１５上に熱可塑性樹脂と紫外線吸収剤等で構成された画像保護層１４用の塗料を公知の塗布方法により塗布し、乾燥して画像保護層１４を形成する。次に、画像保護層１４上に接着層１６用の塗料を公知の塗布方法により塗布し、乾燥して接着層１６を形成し、熱転写型インクリボン１１を作製することができる。
【００４２】
この熱転写型インクリボン１１を用いて熱転写型プリンタ装置で画像を印画する場合には、インク層１３の染料を印画紙に熱転写して画像を形成した後、続けて、画像保護層１４を画像上に熱転写することができる。このため、この熱転写型インクリボン１１を用いることによって、インクリボンとは別に転写型画像保護フィルムを形成した場合と比べて、熱転写型プリンタ装置内にインクリボンと転写型画像保護フィルムとを入れ替えることなく、画像上に容易に画像保護層を設けることができる。
【００４３】
以上のような構成からなる熱転写型インクリボン１１では、上述した転写型画像保護フィルム１のように、剥離層１５中に紫外線吸収ポリマが含有されていることによって、剥離層１５が可塑化することなく、画像保護層１４の剥離性が良好な状態のまま、画像保護層１４中に含有されている紫外線吸収剤が剥離層１５に拡散し、移行することを防止できる。これにより、この熱転写型インクリボン１１では、画像保護層１４中の紫外線吸収剤の濃度が低下することを防止できるため、画像保護層１４の耐光性が良好となり、画像保存性が向上する。したがって、この熱転写型インクリボン１１は、インク層１３を印画紙に熱転写して画像を形成した後、画像の形成に連続して、画像保護層１４を印画紙上に熱転写することができるため、容易に耐光性が良好な画像を形成することができる。
【００４４】
なお、熱転写型インクリボン１１には、基材フィルム１２のインク層１３や転写型画像保護フィルム１０が形成されている面とは反対側の面に、熱転写時にサーマルヘッドや熱ローラとリボンとの融着を防ぎ、走行性を向上させるため、耐熱活性層を設けるようにしてもよい。この耐熱滑性層は、上述した転写型画像保護フィルム１の耐熱滑性層と同様の構成であり、耐熱滑性層用の塗料を公知の塗布方法により塗布し、乾燥させて形成することができる。
【実施例】
【００４５】
以下に、実施例及び比較例を挙げて本発明を適用した転写型画像保護フィルムについて説明する。なお、以下の説明では、具体的な化合物名や数値等を挙げて説明しているが、本発明はこれらの例に限定されるものではない。
【００４６】
〈実施例１〉
実施例１では、次のようにして転写型画像保護フィルムを作製した。先ず、基材フィルムの一方の面に耐熱滑性層を形成した。具体的には、基材フィルムとして６．０μｍ厚のポリエチレンテフタレートフィルム（東レ（株）製、商品名ルミラー）の一方の面に、下記の表１に示す組成、ポリビニルアセタール系樹脂と、イソシアネート系硬化剤と、燐酸エステルと、シリカと、メチルエチルケトンと、トルエンとからなる耐熱滑性層用の塗料をグラビアコート方式により塗工し、５５℃のオーブンにて５日間硬化させて耐熱滑性層を形成した。
【００４７】
【表１】
2008126640.tif 000003
【００４８】
次に、その耐熱滑性層を形成した基材フィルムの他方の面に、下記の表２に示す組成、ポリビニルアセタール系樹脂と、ベンゾトリアゾールとメタクリレートを重合させた紫外線吸収ポリマと、メチルエチルケトンと、トルエンとからなる剥離層用の塗料Ａを、バーコーティングにより、乾燥時の厚みが約１．０μｍになるように塗布し、１２０℃のオーブンにて1分間乾燥させ、非転写性の剥離層を形成した。実施例１では、ポリビニルアセタール樹脂１００重量部に対して、紫外線吸収ポリマの含有量を４０重量部とした。
【００４９】
【表２】
2008126640.tif 000004
【００５０】
次に、剥離層上に、下記の表３に示す組成、セルロース系樹脂と、ベンゾトリアゾール系の紫外線吸収剤と、メチルエチルケトンと、トルエンとからなる画像保護層用の塗料をバーコーティングにより、乾燥時の厚みが約０．６μｍになるように剥離層上に塗布し、１２０℃のオーブンにて乾燥させて熱転写性の画像保護層を形成した。
【００５１】
【表３】
2008126640.tif 000005
【００５２】
次に、画像保護層上に、下記の表４に示す組成、セルロース系樹脂からなる接着層用の塗料をバーコーティングにより、乾燥時の厚みが約１．０μｍになるように画像保護層上に塗布し、１２０℃のオーブンにて乾燥させて接着層を形成し、転写型画像保護フィルムを作製した。
【００５３】
【表４】
2008126640.tif 000006
【００５４】
〈実施例２〉
実施例２では、実施例１の剥離層用の塗料Ａに代えて、表５に示すように、紫外線吸収ポリマの含有量を４重量％とし、ポリビニルアセタール系樹脂１００重量部に対して、紫外線吸収ポリマ８０重量部とした剥離層用の塗料Ｂを用いたこと以外は、実施例１と同様に転写型画像保護フィルムを作製した。
【００５５】
【表５】
2008126640.tif 000007
【００５６】
〈実施例３〉
実施例３では、実施例１の剥離層用の塗料Ａに代えて、表６に示すように、紫外線吸収ポリマの含有量を１重量％とし、ポリビニルアセタール系樹脂１００重量部に対して、紫外線吸収ポリマ２０重量部とした剥離層用の塗料Ｃを用いたこと以外は、実施例１と同様に転写型画像保護フィルムを作製した。
【００５７】
【表６】
2008126640.tif 000008
【００５８】
〈比較例１〉
比較例１では、実施例１の剥離層用の塗料Ａに代えて、表７に示すように、紫外線吸収ポリマを含有していない剥離層用の塗料Ｄを用いたこと以外は、実施例１と同様に転写型画像保護フィルムを作製した。
【００５９】
【表７】
2008126640.tif 000009
【００６０】
〈比較例２〉
比較例２では、実施例１の剥離層用の塗料Ａに代えて、表８に示すように、紫外線吸収剤を含有させた剥離層用の塗料Ｅを用いたこと以外は、実施例１と同様に転写型画像保護フィルムを作製した。なお、比較例２では、ポリビニルアセタール系樹脂１００重量部に対して、紫外線吸収剤が２０重量部含有されている。
【００６１】
【表８】
2008126640.tif 000010
【００６２】
以上のようにして作製した実施例１〜実施例３及び比較例１〜比較例２の転写型画像保護フィルムを上述した熱転写型インクリボン１１のように、インクリボンの一部に一体に形成した。具体的には、ソニー社製のＵＰＣ−８８４０インクリボンの転写型画像保護フィルムを切除し、その部分に実施例１〜３、及び比較例１、２の転写画像保護フィルムを貼り合わせ、インク層と転写型画像保護フィルムとを備えた熱転写型インクリボンを作製した。
【００６３】
この熱転写型インクリボンを、サーマルヘッドを備えるプリンタ（ビデオプリンターＵＰ−Ｄ８８００、ソニー社製）に装着し、以下の印画操作と画像保護層の転写を行った。
【００６４】
即ち、まず、パーソナルコンピュータにて、Ａｄｏｂｅ社製のＰｈｏｔｏＳｈｏｐを使用して、イエローＹ、マゼンタＭ、シアンＣの各単色の濃度を０．０にして、白のベタ画像を印画し、そのデータをプリンタ（ＵＰ−Ｄ８８００）に転送し、画像保護層のみを印画紙に転写した。
【００６５】
印画紙上に転写した画像保護層の吸光度について評価した。評価方法は、印画紙上に直接、各実施例及び比較例で作製した画像保護層用の塗料を塗工して印画紙上に形成した画像保護層の吸光度と、上述したように熱転写型インクリボンから印画紙上に熱転写して形成した画像保護層の吸光度とを比較した。この評価方法では、印画紙上に直接、画像保護層用の塗料を塗工して形成した画像保護層は剥離層への紫外線吸収剤の拡散、移行がなく、紫外線吸収剤の濃度が低下しないため、この画像保護層の吸光度を基準にして、熱転写型インクリボンから印画紙上に熱転写された画像保護層の吸光度の変化から評価した。したがって、吸光度の評価では、印画紙上に転写された画像保護層の吸光度が、印画紙上に直接塗工して形成した画像保護層の吸光度に近いほど、画像保護層の耐光性能が高いことを示している。
【００６６】
プリンタ装置で印画紙上に熱転写型インクリボンから熱転写した画像保護層の吸光度は、印画紙上に画像保護層が転写されたことを確認後、分光光度計（ＭＣＰＤ２０００  大塚電子社製）を用いて反射での吸光度を測定した。基準となる画像保護層は、印画紙上に各実施例及び比較例の画像保護層用の塗料をバーコーダーにより、乾燥時に０．６μｍになるように塗工して形成した。得られた画像保護層を分光光度計（ＭＣＰＤ２０００  大塚電子社製）を用いて反射での吸光度を測定した。
【００６７】
以下の表９に、実施例１〜実施例３及び比較例１、比較例２の吸光度と、耐光性の合否判定の結果とを示す。ここで、表２中の合否判定において、吸光度の低下がない、又は小さく（本来の耐光性性能に対して９７％以上、１００％以下）、耐光性が得られる場合には、○印で示し、本来の耐光性性能に対して、８０％以上、９７％未満の性能を示したの場合には、▲印で示し、本来の耐光性性能に対して、８０％未満の場合には、×印で示した。
【００６８】
【表９】
2008126640.tif 000011
【００６９】
表９に示す結果から、剥離層に紫外線吸収ポリマが含有されている実施例１〜実施例３では、紫外線吸収ポリマが含有されていない比較例１や紫外線吸収ポリマではなく紫外線吸収剤が含有されている比較例２と比べて、印画紙に転写した画像保護層の吸光度の低下が小さくなっている。
【００７０】
実施例１〜実施例３では、印画紙上に直接塗工して形成した画像保護層の吸光度と同じ又はほとんど変わらないことから、画像保護層に含有されている紫外線吸収剤が剥離層に拡散、移行せず、画像保護層に残っていることが分かる。実施例１〜実施例３では、画像保護層にベンゾトリアゾール系の紫外線吸収剤が含有されており、剥離層にはベンゾトリアゾールとメタクリレートを重合させた紫外線吸収ポリマが含有されているため、剥離層が可塑化することなく、画像保護層の剥離性が良好なまま、画像保護層に含有されている紫外線吸収剤が剥離層に拡散し、移行することを防止できた。これにより、実施例１〜実施例３では、耐光性が高く、高い画像保存性を維持できることが分かる。
【００７１】
一方、比較例１及び比較例２では、印画紙上に直接塗工して形成した画像保護層の吸光度よりも低くなっていることから、画像保護層に含有されていた紫外線吸収剤が剥離層に拡散、移行して画像保護層中の紫外線吸収剤の濃度が低下していることが分かる。
【００７２】
比較例１では、剥離層に紫外線吸収ポリマが含有されていないため、画像保護層中の紫外線吸収剤が剥離層に拡散し、移行してしまい、画像保護層中の紫外線吸収剤の含有量が低下した。これにより、比較例１では、画像保護層の耐光性が悪く、画像保存性が悪くなることが分かる。
【００７３】
比較例２では、画像保護層のセルロール系樹脂１００重量部に対する紫外線吸収剤の含有量が４０重量部であり、剥離層のポリビニルアセタール系樹脂１００重量部に対する紫外線吸収剤の含有量が２０重量部であるため、剥離層よりも画像保護層の方が多く、紫外線吸収剤の含有量に差がある。このため、比較例２では、紫外線吸収剤の含有量が多い画像保護層から、紫外線吸収剤の含有量が少ない剥離層に紫外線吸収剤が拡散し、移行してしまい、画像保護層中の紫外線吸収剤の含有量が低下した。これにより、比較例２では、画像保護層の耐光性が悪くなり、画像保存性が悪くなることが分かる。
【００７４】
以上のことから、転写型保護フィルムでは、剥離層に紫外線吸収ポリマを含有させることによって、画像保護層の剥離性が良好なまま、画像保護層中の紫外線吸収剤の量を安定に維持でき、画像保存性能を向上させることができる。
【図面の簡単な説明】
【００７５】
【図１】本発明を適用した転写型画像保護フィルムの断面図である。
【図２】本発明を適用した他の転写型画像保護フィルムの平面図である。
【図３】他の転写型画像保護フィルムの断面図である。
【符号の説明】
【００７６】
１  転写型画像保護フィルム、２  基材フィルム、３  画像保護層、４  剥離層、５  接着層
【図１】
2008126640.tif 000012
【図２】
2008126640.tif 000013
【図３】
2008126640.tif 000014